(57)【要約】【課題】従来のローラチェーンが抱えていた問題点を解消し、ー１０℃以下の低温下での使用に適した耐寒用ローラチェーンを提供すること。【解決手段】２本のブシュの両端が、一対の内プレートに穿孔されたブシュ孔にそれぞれ圧入され、前記ブシュの外側に回転可能なローラを有する内リンクと、隣接した前記内リンクの前記ブシュ内に遊貫された２本のピンの両端が、前記一対の内プレートの両外側に配置された一対の外プレートに穿孔されたピン孔にそれぞれ圧入された外リンクとを有し、前記内リンクと前記外リンクが前記ピンにより交互に屈曲可能に連結されたローラチェーンにおいて、前記内プレート及び前記外プレート並びに前記ピンが、クロムモリブデン鋼材（ＳＣＭ４３５）に焼入れ処理を施したものからなることにより、上記の課題を解決する。【選択図】図１
2006214485.tif 000002
【特許請求の範囲】
【請求項１】
２本のブシュの両端が、一対の内プレートに穿孔されたブシュ孔にそれぞれ圧入され、前記ブシュの外側に回転可能なローラを有する内リンクと、隣接した前記内リンクの前記ブシュ内に遊貫された２本のピンの両端が、前記一対の内プレートの両外側に配置された一対の外プレートに穿孔されたピン孔にそれぞれ圧入された外リンクとを有し、前記内リンクと前記外リンクが前記ピンにより交互に屈曲可能に連結されたローラチェーンにおいて、
前記内プレート及び前記外プレート並びに前記ピンが、
Ｃ：０．３３〜０．３８重量％、Ｓｉ：０．１５〜０．３５重量％、Ｍｎ：０．６０〜０．９０重量％、Ｐ：０．０３０重量％以下、Ｓ：０．０３０重量％以下、Ｎｉ：０．２５重量％以下、Ｃｒ：０．９０〜１．２０重量％、Ｍｏ：０．１５〜０．３０重量％、残部鉄及び不可避不純物からなる鋼材に焼入れ処理を施したものからなることを特徴とする耐寒用ローラチェーン。
【発明の詳細な説明】
【技術分野】
【０００１】
本発明は、冷凍室内や極寒冷地帯等のー１０℃以下になるような低温下で使用される耐寒用ローラチェーンに関する。
【背景技術】
【０００２】
従来、ローラチェーンを構成する各部品の材質及び熱処理は、チェーンの種類やどのような伝動条件のもとで使用するかによって種々の材質及び熱処理が選択され使用されてきた。例えば、その一例を示すと、プレートの材料としてＪＩＳ規格のＳ５５Ｃに焼入れ処理を施したものを使用し、ピン及びブシュの材料として同じくＪＩＳ規格のＳＭｎ４２０に浸炭焼き入れ処理を施したものを使用し、ローラの材料としてＪＩＳ規格のＳＭｎ４３８に焼入れ処理を施したものが知られていた（例えば、非特許文献１参照）。
【非特許文献１】中込昌孝著「チェーンのおはなし」日本規格協会，１９９７年１月２０日，ｐ８１−８３
【発明の開示】
【発明が解決しようとする課題】
【０００３】
ところが、上述したような一般的なローラチェーンにおいては、低温室内や極寒地帯等のー１０℃以下になるような低温下で使用される場合についての配慮がなされておらず、そのような環境下で使用した場合、低温脆性により疲れ強さ及び耐衝撃性が低下するという問題が指摘されていた。
【０００４】
そこで、本発明の目的は、前述したような従来のローラチェーンが抱えていた問題点を解消し、ー１０℃以下の低温下での使用に適した耐寒用ローラチェーンを提供することにある。
【課題を解決するための手段】
【０００５】
請求項１に記載の発明は、２本のブシュの両端が、一対の内プレートに穿孔されたブシュ孔にそれぞれ圧入され、前記ブシュの外側に回転可能なローラを有する内リンクと、隣接した前記内リンクの前記ブシュ内に遊貫された２本のピンの両端が、前記一対の内プレートの両外側に配置された一対の外プレートに穿孔されたピン孔にそれぞれ圧入された外リンクとを有し、前記内リンクと前記外リンクが前記ピンにより交互に屈曲可能に連結されたローラチェーンにおいて、前記内プレート及び前記外プレート並びに前記ピンが、Ｃ：０．３３〜０．３８重量％、Ｓｉ：０．１５〜０．３５重量％、Ｍｎ：０．６０〜０．９０重量％、Ｐ：０．０３０重量％以下、Ｓ：０．０３０重量％以下、Ｎｉ：０．２５重量％以下、Ｃｒ：０．９０〜１．２０重量％、Ｍｏ：０．１５〜０．３０重量％、残部鉄及び不可避不純物からなる鋼材に焼入れ処理を施したものからなることによって、上述した課題を解決するものである。
【０００６】
ここで、Ｃ：０．３３〜０．３８重量％、Ｓｉ：０．１５〜０．３５重量％、Ｍｎ：０．６０〜０．９０重量％、Ｐ：０．０３０重量％以下、Ｓ：０．０３０重量％以下、Ｎｉ：０．２５重量％以下、Ｃｒ：０．９０〜１．２０重量％、Ｍｏ：０．１５〜０．３０重量％、残部鉄及び不可避不純物からなる鋼材とは、ＪＩＳ規格  Ｇ４１０６（１９７９）で規定されたクロムモリブデン鋼材ＳＣＭ４３５に相当している。
【発明の効果】
【０００７】
請求項１に係る発明は、ローラチェーンにおいて、内プレート及び外プレート並びにピンを、焼入れ処理を施したＳＣＭ４３５から構成することによって、引張力を受け持つプレート及びピンの低温下における強度低下の問題が解消され、ローラチェーンの耐寒性が著しく向上する。
【０００８】
なお、本発明においては、内リンクのブシュにローラを外挿したローラチェーンを対象としているが、本発明における効果は、内リンクのブシュにローラを外挿しないブシュチェーンにおいても同様の効果を奏するものである。
【発明を実施するための最良の形態】
【０００９】
本発明の実施の形態を実施例に基づき説明する。
【００１０】
図１は、本発明の耐寒用ローラーチェーン１０の外観を示す斜視図である。２本のブシュ１２の両端が、一対の内プレート１１に穿孔されたブシュ孔１１ａにそれぞれ圧入され、前記ブシュ１２の外側に回転可能なローラ１３を有する内リンクと、隣接した前記内リンクの前記ブシュ内に遊貫された２本のピン１５の両端が、前記一対の内プレート１１の両外側に配置された一対の外プレート１４に穿孔されたピン孔１４ａにそれぞれ圧入された外リンクとを有し、前記内リンクと前記外リンクが前記ピン１５により交互に屈曲可能に連結された構成をしている。
【００１１】
そして、引張力を受け持つ前記内プレート１１及び前記外プレート１４並びに前記ピン１５には、Ｃ：０．３３〜０．３８重量％、Ｓｉ：０．１５〜０．３５重量％、Ｍｎ：０．６０〜０．９０重量％、Ｐ：０．０３０重量％以下、Ｓ：０．０３０重量％以下、Ｎｉ：０．２５重量％以下、Ｃｒ：０．９０〜１．２０重量％、Ｍｏ：０．１５〜０．３０重量％、残部鉄及び不可避不純物からなる鋼材（ＳＣＭ４３５）に焼入れ処理を施したものを使用している。
【００１２】
図２は、従来よりピン材として汎用されているＳＭｎ４２０に浸炭焼入れ処理を施したもの（従来品）と、本発明のピン材として採用したＳＣＭ４３５に焼入れ処理を施したもの（実施例）について、常温における、それぞれの衝撃値を１００とした場合の各温度での指数を求めた単体衝撃試験結果を示している。この試験結果から明らかなように、ＳＣＭ４３５に焼入れ処理を施したものは、低温下においてもー６０℃まで衝撃値が低下することなく、耐衝撃性が要求される耐寒用チェーンのピン材として適していることが判明した。
【００１３】
また、図２に示す試験結果から明らかなように、ＳＣＭ４３５に焼入れ処理を施したものは、低温下においても衝撃値が低下することがないため、プレート材に使用した場合においても、例えば、従来よりプレート材として汎用されている焼入れ処理を施したＳ５５Ｃよりも低温下における強度の低下が少なく、耐衝撃性、疲労強度が向上されプレート材としても適していることが判明した。
【産業上の利用可能性】
【００１４】
本発明は、これまで十分な検討がなされなかったチェーンの低温下における特性について鋭意研究を重ねた結果、引張力を受け持つプレート材とピン材を特定することによって、低温下においても強度が低下しないチェーンを実現したものであって、その産業上の利用可能性は、きわめて大きい。
【図面の簡単な説明】
【００１５】
【図１】本発明の一実施例であるローラチェーンの構造を示す斜視図である。
【図２】本発明に用いたピン材の単体衝撃試験結果を示す図である。
【符号の説明】
【００１６】
１０    ・・・  ローラチェーン
１１    ・・・  内プレート
１１ａ  ・・・  ブシュ孔
１２    ・・・  ブシュ
１３    ・・・  ローラ
１４    ・・・  外プレート
１４ａ  ・・・  ピン孔
１５    ・・・  ピン
【図１】
2006214485.tif 000003
【図２】
2006214485.tif 000004